실리콘 탄성 중합체 및 실리콘 폼 을 포함 하 는 시험 카 커스 를 제조 하 였 다 . 먼저 폐쇄 셀 실리콘 폼 층 을 니클 ( Nickle ) 금속 슬리브 상 에 배치 함 으로써 카 커스 를 구성 하 였 다 . 폼 층 은 두께 가 300 마이크로미터 였 고 쇼어 A 경도 가 25 였 다 . 이어서 , 열전도 성 충전제 를 실온 폴리 다이메틸 실록 산계 가황 RTV 실리콘 제형 중 에 분산 시키 고 , 생성 된 분산 물 을 폼 층 을 갖 는 기존 의 니켈 슬리브 상 에 코팅 하 고 , 약 100 ℃ 내지 약 200 ℃ 범위 에서 백금 촉매 를 사용 하 여 1 내지 4 시간 동안 경화 시켜 카 커스 를 수득 하 였 다 . 슬리브 상 에 경화 된 열전도 성 충전제 를 갖 는 실리콘 탄성 중합체 층 의 두께 는 500 마이크로미터 였 고 , 이 는 80 쇼어 A 의 쇼어 A 경도 와 약 0 . 78 W / m 2 의 열전도도 를 갖 는 것 으로 측정 되 었 다 . 인스트 론 ( Instron ) ( 등록 상표 ) 으로부터 의 쇼어 다이얼 듀 로 미터 를 사용 하 여 쇼어 경도 를 측정 하 였 다 .